(57)【要約】【課題】耐傷性、耐摩耗性に優れた、高感度な感光性組成物を提供すること。特に７５０ｎｍ以上の近赤外レーザー光源に充分高い感光性を有する感光性組成物及びこれを利用した耐刷性に優れた感光性平版印刷版を提供すること。【解決手段】バインダー樹脂、分子内にスチレン性二重結合を２個以上有する化合物および多官能性アクリレート化合物を併せて含むことを特徴とする感光性組成物を用いる。【選択図】  無し。【特許請求の範囲】
【請求項１】
バインダー樹脂、分子内にスチレン性二重結合を２個以上有する化合物および多官能性アクリレート化合物を併せて含むことを特徴とする感光性組成物。
【請求項２】
該バインダー樹脂が側鎖に重合性二重結合を有するアルカリ可溶性ポリマーである請求項１に記載の感光性組成物。
【請求項３】
更に、有機ホウ素塩及び／またはトリハロアルキル置換化合物を含有する請求項１または２に記載の感光性組成物。
【請求項４】
７５０〜１１００ｎｍの長波長レーザー用である請求項１、２または３に記載の感光性組成物。
【請求項５】
前記請求項のいずれか１つに記載の感光性組成物を利用したことを特徴とする感光性平版印刷版材料。
【発明の詳細な説明】
【０００１】
【発明の属する技術分野】
本発明は感光性組成物に関し、更にこれを利用した感光性平版印刷版材料に関する。更に詳しくは、レーザー等の走査露光装置を用いて画像形成可能な感光性組成物および感光性平版印刷版材料に関する。更に、プリント配線基板作成用レジストや、カラーフィルター、蛍光体パターンの形成等に好適な感光性組成物に関する。
【０００２】
【従来の技術】
近年、コンピューター上で作成したデジタルデータをもとにフィルム上に出力せずに直接印刷版上に出力するコンピュータートゥープレート（ＣＴＰ）技術が開発され、出力機として種々のレーザーを搭載した各種プレートセッターとこれらに適合する感光性平版印刷版の開発が盛んに行われている。なかでも７５０ｎｍ以上の近赤外領域に発光する半導体レーザーやＹＡＧレーザーを利用した出力機においては光源の出力が数１００ｍＷから数ワットクラスの高出力レーザーが搭載されているため、極めて高いエネルギーでの画像形成が可能となっている。
【０００３】
特開２００１−２９０２７１号（特許文献１）、同２００２−２７８０６６号（特許文献２）、同２００３−０４３６８７号（特許文献３）、同２００３−２９４０８号（特許文献４）、同２００３−２６７４４号公報（特許文献５）等には側鎖にスチレン性二重結合を有するポリマーを感光層に使用することで、オーバー層を用いることなく、高感度でかつ耐刷性に優れたＣＴＰに適合する印刷版の例が開示されている。これらの場合には有機ホウ素塩を光重合開始剤として使用することで、感光性組成物として高感度で、印刷版として耐刷性に優れた印刷版を与えることが示されている。
【０００４】
しかしながら、感光性組成物として使用する場合において、その力学的物性に対する要求は年々高まっており、特に表面の傷に対する耐性や折り曲げに対する耐性、機械的強度の改良が望まれている。特に、印刷版として使用する場合に於いては、露光装置に装填する際の搬送系において表面が擦られる場合が多く、また自動給排版装置を用いる場合に、版表面を吸着する機構において表面に吸着痕が残るなどの問題が発生していた。特に上述したスチレン性二重結合を有する化合物を含む感光性組成物を使用した場合には、感光性組成物の力学的な性質として、堅いものの、脆くて柔軟性に欠けるという欠点を有していた。特に新聞印刷等のように高速輪転機などを使用した印刷条件に於いては、画像部が次第に摩耗し、印刷を多数部継続した場合に、インキ乗りが次第に低下するという問題が発生した。さらには、通常のオフセット印刷に加えて、紫外線硬化インキや減感インキなどの特殊なインキを用いて印刷を行う場合に於いても耐刷性が十分でないという問題が発生していた。
【０００５】
【特許文献１】
特開２００１−２９０２７１号公報（第１〜４頁）
【特許文献２】
特開２００２−２７８０６６号公報（第１〜４頁）
【特許文献３】
特開２００３−０４３６８７号公報（第１〜４頁）
【特許文献４】
特開２００３−２９４０８号公報（第１〜４頁）
【特許文献５】
特開２００３−２６７４４号公報（第１〜４頁）
【０００６】
【発明が解決しようとする課題】
従って、本発明の目的は、耐傷性、耐摩耗性に優れた、高感度な感光性組成物を提供することにある。特に７５０ｎｍ以上の近赤外レーザー光源に充分高い感光性を有する感光性組成物及びこれを利用した耐刷性に優れた感光性平版印刷版を提供することにある。
【０００７】
【課題を解決するための手段】
本発明の上記目的は、バインダー樹脂、分子内にスチレン性二重結合を２個以上有する化合物および多官能性アクリレート化合物を併せて含むことを特徴とする感光性組成物を用いることにより達成できることを見出した。
【０００８】
【発明の実施の形態】
以下、本発明を詳細に説明する。本発明に用いられる分子内にスチレン性二重結合を有する化合物とは、化１で示す置換基を分子内に２個以上有するモノマーまたはオリゴマー（以降、本発明のモノマーと称す）を含有することでオーバー層を設ける必要が無く、高感度で硬調な調子再現性を示す感光性組成物を与えることから好ましい。本発明のモノマーを使用した場合、後述する多官能性アクリレート化合物と併せて用いることにより、強靱で耐摩耗性に優れた、高感度のネガ型感光材料を作成することができる。本発明のモノマーは、代表的には下記一般式で表される。
【０００９】
【化１】
2004294935.tif 000002
【００１０】
式中、Ｚは連結基を表す。Ｒ１は水素原子またはメチル基を表す。Ｒ２は置換可能な基または原子を表す。ｋは０〜４の整数を表し、ｍは２以上の整数を表す。
【００１１】
化１について更に詳細に説明する。Ｚの連結基としては、酸素原子、硫黄原子、アルキレン基、アルケニレン基、アリーレン基、−Ｎ（Ｒ５）−、−Ｃ（Ｏ）−Ｏ−、−Ｃ（Ｒ６）＝Ｎ−、−Ｃ（Ｏ）−、スルホニル基、複素環基等の単独もしくは２以上が複合した基が挙げられる。ここでＲ５及びＲ６は、水素原子、アルキル基、アリール基等を表す。更に、上記した連結基には、アルキル基、アリール基、ハロゲン原子等の置換基を有していてもよい。
【００１２】
上記複素環基としては、ピロール環、ピラゾール環、イミダゾール環、トリアゾール環、テトラゾール環、イソオキサゾール環、オキサゾール環、オキサジアゾール環、イソチアゾール環、チアゾール環、チアジアゾール環、チアトリアゾール環、インドール環、インダゾール環、ベンズイミダゾール環、ベンゾトリアゾール環、ベンズオキサゾール環、ベンズチアゾール環、ベンズセレナゾール環、ベンゾチアジアゾール環、ピリジン環、ピリダジン環、ピリミジン環、ピラジン環、トリアジン環、キノリン環、キノキサリン環等の含窒素複素環、フラン環、チオフェン環等が挙げられ、これらには置換基が結合していても良い。
【００１３】
上記化１で表される化合物の中でも好ましい化合物が存在する。以下に化１で表される化合物の好ましい具体例を示すが、これらの例に限定されるものではない。
【００１４】
【化２】
2004294935.tif 000003
【００１５】
【化３】
2004294935.tif 000004
【００１６】
【化４】
2004294935.tif 000005
【００１７】
本発明に用いられる多官能性アクリレート化合物の例としては、１，４−ブタンジオールジアクリレート、１，６−ヘキサンジオールジアクリレート、ネオペンチルグリコールジアクリレート、テトラエチレングリコールジアクリレート、トリスアクリロイルオキシエチルイソシアヌレート、トリプロピレングリコールジアクリレート、エチレングリコールグリセロールトリアクリレート、グリセロールエポキシトリアクリレート、トリメチロールプロパントリアクリレート、ペンタエリスリトールトリアクリレート、ペンタエリスリトールテトラアクリレート等の多官能アクリル系モノマーが挙げられる。或いは、アクリレートオリゴマーとして、アクリロイル基、メタクリロイル基を導入した各種オリゴマーであるポリエステル（メタ）アクリレート、ウレタン（メタ）アクリレート、エポキシ（メタ）アクリレート等も同様に使用される。これらの内で、特に好ましいアクリレート化合物の例を化５および化６に示す。
【００１８】
【化５】
2004294935.tif 000006
【００１９】
【化６】
2004294935.tif 000007
【００２０】
上述した分子内にスチレン性二重結合を２個以上有する化合物と多官能性アクリレート化合物の量的な比率に対しては好ましい範囲が存在し、各々について１：０．１から０．１：１の範囲の質量比で使用することが好ましく、さらに１：０．２から０．２：１の範囲の質量比で用いることが特に好ましい。
【００２１】
本発明は、上記した分子内にスチレン性二重結合を２個以上有する化合物および多官能性アクリレート化合物と併せて、光重合開始剤を含有する。本発明に用いられる光重合開始剤とは、光照射によりラジカルを発生し得る化合物であれば任意の化合物を用いることができる。例えば有機ホウ素塩、トリハロアルキル置換された化合物（例えばトリハロアルキル置換された含窒素複素環化合物としてｓ−トリアジン化合物およびオキサジアゾール誘導体、トリハロアルキルスルホニル化合物）、ヘキサアリールビスイミダゾール、チタノセン化合物、ケトオキシム化合物、チオ化合物、有機過酸化物等が挙げられる。これらの光重合開始剤の中でも、特に有機ホウ素塩、トリハロアルキル置換化合物が好ましく用いられる。更に好ましくは、有機ホウ素塩とトリハロアルキル置換化合物を組み合わせて用いることである。
【００２２】
有機ホウ素塩を構成する有機ホウ素アニオンは、下記化７で表される。
【００２３】
【化７】
2004294935.tif 000008
【００２４】
式中、Ｒ１１、Ｒ１２、Ｒ１３およびＲ１４は各々同じであっても異なっていてもよく、アルキル基、アリール基、アラルキル基、アルケニル基、アルキニル基、シクロアルキル基、複素環基を表す。これらの内で、Ｒ１１、Ｒ１２、Ｒ１３およびＲ１４の内の一つがアルキル基であり、他の置換基がアリール基である場合が特に好ましい。
【００２５】
上記の有機ホウ素アニオンは、これと塩を形成するカチオンが同時に存在する。この場合のカチオンとしては、アルカリ金属イオン、オニウムイオン及びカチオン性増感色素が挙げられる。オニウム塩としては、アンモニウム、スルホニウム、ヨードニウムおよびホスホニウム化合物が挙げられる。アルカリ金属イオンまたはオニウム化合物と有機ホウ素アニオンとの塩を用いる場合には、別に増感色素を添加することで色素が吸収する光の波長範囲での感光性を付与することが行われる。また、カチオン性増感色素の対アニオンとして有機ホウ素アニオンを含有する場合は、該増感色素の吸収波長に応じて感光性が付与される。しかし、後者の場合は更にアルカリ金属もしくはオニウム塩の対アニオンとして有機ホウ素アニオンを併せて含有するのが好ましい。
【００２６】
本発明に係わる好ましい様態の一つとして、有機ホウ素塩とこれを増感する色素を併せて含む感光性組成物であり、この場合の有機ホウ素塩は可視光から赤外光の波長領域に感光性を示さず、増感色素の添加によって初めてこうした波長領域の光に感光性を示すものである。
【００２７】
本発明に用いられる有機ホウ素塩としては、先に示した化７で表される有機ホウ素アニオンを含む塩であり、塩を形成するカチオンとしてはアルカリ金属イオンおよびオニウム化合物が好ましく使用される。特に好ましい例は、有機ホウ素アニオンとのオニウム塩として、テトラアルキルアンモニウム塩等のアンモニウム塩、トリアリールスルホニウム塩等のスルホニウム塩、トリアリールアルキルホスホニウム塩等のホスホニウム塩が挙げられる。特に好ましい有機ホウ素塩の例を下記に示す。
【００２８】
【化８】
2004294935.tif 000009
【００２９】
【化９】
2004294935.tif 000010
【００３０】
本発明において、他の好ましい光ラジカル発生剤としてトリハロアルキル置換化合物が挙げられる。上記トリハロアルキル置換化合物とは、具体的にはトリクロロメチル基、トリブロモメチル基等のトリハロアルキル基を分子内に少なくとも一個以上有する化合物であり、好ましい例としては、該トリハロアルキル基が含窒素複素環基に結合した化合物としてｓ−トリアジン誘導体およびオキサジアゾール誘導体が挙げられ、或いは、該トリハロアルキル基がスルホニル基を介して芳香族環或いは含窒素複素環に結合したトリハロアルキルスルホニル化合物が挙げられる。
【００３１】
トリハロアルキル置換した含窒素複素環化合物やトリハロアルキルスルホニル化合物の特に好ましい例を化１０および化１１に示す。
【００３２】
【化１０】
2004294935.tif 000011
【００３３】
【化１１】
2004294935.tif 000012
【００３４】
上述したような光重合開始剤の含有量は、感光性組成物全量に対して、１〜５０質量％の範囲で含まれることが好ましく、更には２〜４０質量％の範囲で含まれることが好ましい。
【００３５】
本発明の感光性組成物は、近赤外〜赤外光、即ち７００ｎｍ以上、更には７５０〜１１００ｎｍ可視光から赤外光の各種光源に対応できるように、これらの波長領域に吸収を有し、前述の光重合開始剤を増感する増感剤を併せて含有する。増感剤としては、各種増感色素が好ましく用いられる。このような増感色素として、シアニン、フタロシアニン、メロシアニン、クマリン、ポリフィリン、スピロ化合物、フェロセン、フルオレン、フルギド、イミダゾール、ペリレン、フェナジン、フェノチアジン、ポリエン、アゾ化合物、ジフェニルメタン、トリフェニルメタン、ポリメチンアクリジン、クマリン、ケトクマリン、キナクリドン、インジゴ、スチリル、スクアリリウム化合物、ピリリウム化合物が挙げられ、好ましい増感色素の具体例を以下に示す。
【００３６】
【化１２】
2004294935.tif 000013
【００３７】
【化１３】
2004294935.tif 000014
【００３８】
上記で例示した増感色素の対アニオンを、前述した有機ホウ素アニオンに置換した増感色素も同様に用いることができる。増感色素の含有量は、感光性組成物１ｍ２当たり３〜３００ｍｇ程度が適当である。好ましくは１０〜２００ｍｇ／ｍ２である。
【００３９】
本発明に於いて、感光性組成物にはバインダー樹脂を混合して用いることが行われる。バインダー樹脂としては、特にアルカリ性現像液に可溶性である樹脂であることが好ましい。そのためにカルボキシル基含有モノマーを共重合成分として含む重合体であることが特に好ましい。
【００４０】
上記のカルボキシル基含有モノマーとしては、アクリル酸、メタクリル酸、アクリル酸２−カルボキシエチルエステル、メタクリル酸２−カルボキシエチルエステル、クロトン酸、マレイン酸、フマル酸、マレイン酸モノアルキルエステル、フマル酸モノアルキルエステル、４−カルボキシスチレン等のような例が挙げられる。
【００４１】
カルボキシル基を有するモノマーに加えて共重合体としてこれに他のモノマー成分を導入して合成、使用することも好ましく行うことが出来る。こうした場合に共重合体中に組み込むことが出来るモノマーとして、スチレン、４−メチルスチレン、４−ヒドロキシスチレン、４−アセトキシスチレン、４−カルボキシスチレン、４−アミノスチレン、クロロメチルスチレン、４−メトキシスチレン等のスチレン誘導体、メタクリル酸メチル、メタクリル酸エチル、メタクリル酸ブチル、メタクリル酸ヘキシル、メタクリル酸２−エチルヘキシル、メタクリル酸シクロヘキシル、メタクリル酸ドデシル等のメタクリル酸アルキルエステル類、メタクリル酸フェニル、メタクリル酸ベンジル等のメタクリル酸アリールエステル或いはアルキルアリールエステル類、メタクリル酸２−ヒドロキシエチル、メタクリル酸２−ヒドロキシプロピル、メタクリル酸メトキシジエチレングリコールモノエステル、メタクリル酸メトキシポリエチレングリコールモノエステル、メタクリル酸ポリプロピレングリコールモノエステル等のアルキレンオキシ基を有するメタクリル酸エステル類、メタクリル酸２−ジメチルアミノエチル、メタクリル酸２−ジエチルアミノエチル等のアミノ基含有メタクリル酸エステル類、或いはアクリル酸エステルとしてこれら対応するメタクリル酸エステルと同様の例、或いは、リン酸基を有するモノマーとしてビニルホスホン酸等、或いは、アリルアミン、ジアリルアミン等のアミノ基含有モノマー類、或いは、ビニルスルホン酸およびその塩、アリルスルホン酸およびその塩、メタリルスルホン酸およびその塩、スチレンスルホン酸およびその塩、２−アクリルアミド−２−メチルプロパンスルホン酸およびその塩等のスルホン酸基を有するモノマー類、４−ビニルピリジン、２−ビニルピリジン、Ｎ−ビニルイミダゾール、Ｎ−ビニルカルバゾール等の含窒素複素環を有するモノマー類、或いは４級アンモニウム塩基を有するモノマーとして４−ビニルベンジルトリメチルアンモニウムクロライド、アクリロイルオキシエチルトリメチルアンモニウムクロライド、メタクリロイルオキシエチルトリメチルアンモニウムクロライド、ジメチルアミノプロピルアクリルアミドのメチルクロライドによる４級化物、Ｎ−ビニルイミダゾールのメチルクロライドによる４級化物、４−ビニルベンジルピリジニウムクロライド等、或いはアクリロニトリル、メタクリロニトリル、またアクリルアミド、メタクリルアミド、ジメチルアクリルアミド、ジエチルアクリルアミド、Ｎ−イソプロピルアクリルアミド、ジアセトンアクリルアミド、Ｎ−メチロールアクリルアミド、Ｎ−メトキシエチルアクリルアミド、４−ヒドロキシフェニルアクリルアミド等のアクリルアミドもしくはメタクリルアミド誘導体、さらにはアクリロニトリル、メタクリロニトリル、フェニルマレイミド、ヒドロキシフェニルマレイミド、酢酸ビニル、クロロ酢酸ビニル、プロピオン酸ビニル、酪酸ビニル、ステアリン酸ビニル、安息香酸ビニル等のビニルエステル類、またメチルビニルエーテル、ブチルビニルエーテル等のビニルエーテル類、その他、Ｎ−ビニルピロリドン、アクリロイルモルホリン、テトラヒドロフルフリルメタクリレート、塩化ビニル、塩化ビニリデン、アリルアルコール、ビニルトリメトキシシラン、グリシジルメタクリレート等各種モノマーを適宜共重合モノマーとして使用することが出来る。これらのモノマーの共重合体中に占める割合としては、得られたバインダー樹脂のガラス転移温度が５０℃以上である限りに於いて任意の割合で導入することが出来る。
【００４２】
上記のようなバインダー樹脂の分子量については好ましい範囲が存在し、質量平均分子量で１０００から１００万の範囲であることが好ましく、さらに１万から３０万の範囲にあることが特に好ましい。
【００４３】
上記のようなバインダー樹脂としては、特に側鎖に重合性二重結合を導入した重合体であることが好ましく、この場合に極めて高感度でかつ耐溶剤性に優れた感光性組成物を与えることから特に好ましく用いられる。本発明に係わる好ましい重合体の例を下記に示す。式中、数字は共重合体トータル組成１００質量％中に於ける各繰り返し単位の質量％を表す。
【００４４】
【化１４】
2004294935.tif 000015
【００４５】
【化１５】
2004294935.tif 000016
【００４６】
本発明の感光性組成物は、上述した成分以外にも種々の目的で他の成分を添加することも好ましく行われる。特に、スチレン性二重結合基の熱重合あるいは熱架橋を防止し長期にわたる保存性を向上させる目的で種々の重合禁止剤を添加することが好ましく行われる。この場合の重合禁止剤としては、ハイドロキノン類、カテコール類、ナフトール類、クレゾール類等の各種フェノール性水酸基を有する化合物やキノン類化合物、Ｎ−ニトロソフェニルヒドロキシルアミン塩類等が好ましく使用される。この場合の重合禁止剤の添加量としては、該重合体１００質量部に対して０．１質量部から１０質量部の範囲で使用することが好ましい。
【００４７】
感光性組成物を構成する要素として、他に、画像の視認性を高める目的で種々の染料、顔料を添加することや、感光性組成物のブロッキングを防止する目的等で無機物微粒子あるいは有機物微粒子を添加することも好ましく行われる。
【００４８】
平版印刷版材料として使用する場合の感光層自体の厚みに関しては、支持体上に０．５ミクロンから１０ミクロンの範囲の乾燥厚みで形成することが好ましく、さらに１ミクロンから５ミクロンの範囲であることが耐刷性を大幅に向上させるために極めて好ましい。感光層は上述の３つの要素を混合した溶液を作成し、公知の種々の塗布方式を用いて支持体上に塗布、乾燥される。支持体については、例えばフィルムやポリエチレン被覆紙を使用しても良いが、より好ましい支持体は、研磨され、陽極酸化皮膜を有するアルミニウム板である。
【００４９】
上記のようにして支持体上に形成された感光層を有する材料を印刷版として使用するためには、これに密着露光あるいはレーザー走査露光を行い、露光された部分が架橋することでアルカリ性現像液に対する溶解性が低下することから、後述するアルカリ性現像液により未露光部を溶出することでパターン形成が行われる。
【００５０】
アルカリ性現像液としては、本発明の重合体を溶解する液で有れば特に制限は無いが、好ましくは、水酸化ナトリウム、水酸化カリウム、珪酸ナトリウム、珪酸カリウム、メタ珪酸ナトリウム、メタ珪酸カリウム、モノエタノールアミン、ジエタノールアミン、トリエタノールアミン、トリエチルアンモニウムハイドロキサイド等のようなアルカリ性化合物を溶解した水性現像液が良好に未露光部を選択的に溶解し、下方の支持体表面を露出出来るため極めて好ましい。さらには、エタノール、プロパノール、イソプロパノール、エチレングリコール、ジエチレングリコール、トリエチレングリコール、グリセリン、ベンジルアルコール等の各種アルコール類をアルカリ性現像液中に添加することも好ましく行われる。こうしたアルカリ性現像液を用いて現像処理を行った後に、アラビアゴム等を使用して通常のガム引きが好ましく行われる。
【００５１】
【実施例】
以下実施例により本発明をさらに詳しく説明するが、効果はもとより本発明はこれら実施例に限定されるものではない。
【００５２】
実施例１
実施例１〜５および比較例１〜２
厚みが０．２４ｍｍである砂目立て処理を行った陽極酸化アルミニウム板を使用して、この上に表１に示すバインダー樹脂および多官能性アクリレート化合物を使用して、下記の配合処方で示される感光性塗工液を乾燥厚みが２．０ミクロンになるよう塗布を行い、７５℃の乾燥器内にて６分間乾燥を行った。
＜感光性塗工液＞
バインダー樹脂（表１）                          １０質量部
本発明のモノマー（表１）                                                  ３質量部
多官能性アクリレート化合物（表１）                  ３質量部
有機ホウ素塩（ＢＣ−６）                                  ２質量部
トリハロアルキル置換化合物（Ｔ−８）              １質量部
増感色素（Ｓ−３３）                          ０．３質量部
１０％フタロシアニン分散液（着色剤）          ０．５質量部
Ｎ−ニトロソフェニルヒドロキシルアミンアルミニウム塩０．０８質量部
ジオキサン                                      ７０質量部
シクロヘキサノン                                １０質量部
【００５３】
【表１】
2004294935.tif 000017
【００５４】
上記で作成した試料を用いて、波長８３０ｎｍの半導体レーザー（出力１Ｗ）を利用し、レーザースポット径１０ミクロンに調整し、版面パワー１００ｍＪ／ｃｍ２になるよう外面ドラム上で１０００ｒｐｍの回転速度で走査露光を行った。現像は、ケイ酸カリウムを２質量％および水酸化カリウム２質量％、ノニオン性界面活性剤２質量％を含有するアルカリ性現像液を使用して、３０℃で１５秒間現像液に浸漬し、現像を行った後直ちに水洗を行って平版印刷版原版を作成した。全ての実施例および比較例１において、露光および現像においては、原版上の画像は２０ミクロン細線が明瞭に再現されていた。比較例２においては画像は形成されるものの５０ミクロン細線が辛うじて再現出来る程度であった。
【００５５】
このものの印刷性能評価を行うため、印刷機はミヤコシビジネスフォーム印刷機を使用し、印刷インキは減感インキ（三菱製紙製、ＴＯＡ−１）を使用して、湿し水は市販の湿し水を希釈して使用して印刷を行った。減感インキを使用した理由は、通常インキでは耐摩耗性、耐刷性において本実施例および比較例１の顕著な差が認められなかったため、さらに厳しい条件での評価を行うため実施した。減感インキ中には酸化チタンが主成分の一つとして含まれており、通常酸化チタンが印刷版表面を印刷中に擦過するため、耐刷性に関して通常問題が発生していた。本実施例および比較例について、印刷評価項目として耐刷性についてはテスト画像中の微小網点および細線が欠落し始めるまでの刷り枚数を以て評価を行った。また、地汚れの有無（保水性）は印刷物上の地汚れの有無を以て目視判定を行った。結果として表２に示すような良好な結果が得られた。
【００５６】
【表２】
2004294935.tif 000018
【００５７】
また、画像部の耐傷性を評価するため、現像前もしくは現像後の試料に対して、表面をサンドペーパー（Ａ６００番）を用いて荷重４０ｇ／ｃｍ２をかけて５０回擦過を行い、その後印刷試験を行った場合に印刷物上に表面の傷の痕が現れているか否かを目視で判定した。傷痕が印刷物上に於いて認められない場合を○とし、認められた場合を×とした。表３に結果を示した。
【００５８】
【表３】
2004294935.tif 000019
【００５９】
【発明の効果】
本発明によれば、耐傷性、耐摩耗性に優れた、高感度な感光性組成物を提供することにある。特に７５０ｎｍ以上の近赤外レーザー光源に充分高い感光性を有する感光性組成物及びこれを利用した耐刷性に優れた感光性平版印刷版が得られる。